СПОСОБ ИЗГОТОВЛЕНИЯ ОРТОДОНТИЧЕСКОГО ЭЛЕМЕНТА

1. Способ изготовления ортодонтического элемента с керамической основной частью, которая имеет базисную поверхность для фиксации элемента к зубу, отличающийся тем, что вдоль базисной поверхности в области воздействия проводят лазерный луч, базисная поверхность в области воздействия локально посредством лазерного луча поверхностно нагревается, и за счет образования трещин из базисной поверхности выкрашиваются микроскопические частицы.
2. Способ по п.1, отличающийся тем, что область воздействия простирается только по частичной области базисной поверхности.
3. Способ по п.2, отличающийся тем, что базисную поверхность за пределами области воздействия снабжают маркировкой для соотнесения ортодонтического элемента с типом зуба.
4. Способ по п.3, отличающийся тем, что маркировку создают посредством лазерного луча.
5. Способ по одному из п.п.1-4, отличающийся тем, что лазерный луч в области воздействия проводят вдоль базисной поверхности поэтапно.
6. Способ по одному из п.п.1-4, отличающийся тем, что посредством лазерного луча базисную поверхность в области воздействия нагревают точечно.
7. Способ по одному из п.п.1-4, отличающийся тем, что сфокусированный лазерный луч в области воздействия проводят вдоль базисной поверхности точечно или линейно.
8. Способ по одному из п.п.1-4, отличающийся тем, что лазерный луч в области воздействия проводят вдоль базисной поверхности несколько раз точечно или линейно с полностью или частично перекрывающими друг друга зонами воздействия.
9. Способ по одному из п.п.1-4, отличающийся тем, что диаметр фокуса применяемого в области воздействия лазерного луча составляет максимально 0,5 мм, прежде всего максимально 0,1 мм.
10. Способ по одному из п.п.1-4, отличающийся тем, что применяемый в области воздействия лазерный луч имеет энергию максимально 20 Вт, прежде всего энергию в диапазоне от 5 Вт до 15 Вт.
11. Способ по одному из п.п.1-4, отличающийся тем, что время воздействия применяемого в области воздействия лазерного луча на точечную зону воздействия составляет максимально 0,5 с, прежде всего максимально 0,1 с.
12. Способ по одному из п.п.1-4, отличающийся тем, что применяемый в области воздействия лазерный луч находится в импульсном режиме.
13. Способ по п.12, отличающийся тем, что длительность импульса лазерного луча составляет максимально 0,1 мс, прежде всего максимально 50 нс.
14. Способ по одному из п.п.1-4, отличающийся тем, что для облучения базисной поверхности в области воздействия используют твердотельный лазер, прежде всего лазер на основе ванадата с легированием иттербием и неодимом или алюмо-иттриевый лазер с легированием неодимом.
15. Способ по одному из п.п.1-4, отличающийся тем, что длина волн применяемого в области воздействия лазерного луча находится в диапазоне от 800 нм до 1400 нм, прежде всего в диапазоне от 1000 нм до 1200 нм.
16. Способ по одному из п.п.1-4, отличающийся тем, что после воздействия лазером на область воздействия базисной поверхности основную часть нагревают.
17. Способ по одному из п.п.1-4, отличающийся тем, что основная часть представляет собой спрессованную или отлитую под давлением из керамического порошкового материала заготовку или предварительно спеченную заготовку, на базисную поверхность которой в области воздействия воздействуют лазерным лучом, и что затем заготовку спекают или спрессовывают способом горячего изостатического прессования.
18. Способ по одному из п.п.1-4, отличающийся тем, что основная часть представляет собой формованное изделие, полученное в результате спекания керамического порошкового материала до плотноспекшегося состояния.